(57)【要約】      （修正有）【課題】露光メモリの発生を抑え、長時間にわたって鮮明な画像が得られる除電レスタイプの画像形成装置を提供する。【解決手段】除電レスタイプの画像形成装置において、電子写真感光体の正孔輸送剤として、下記一般式（１）で表されるアミンスチルベン誘導体を含有する。2006091488.tif 000035【選択図】なし【特許請求の範囲】
【請求項１】
単層型電子写真感光体の周囲に、帯電手段、露光手段、現像手段、及び転写手段が配置された除電レスタイプの画像形成装置において、
前記単層型電子写真感光体として、支持基体上に少なくとも電荷発生剤、正孔輸送剤、及び結着樹脂からなる感光層を備えるとともに、
前記正孔輸送剤として、下記一般式（１）で表されるアミンスチルベン誘導体を含有することを特徴とする画像形成装置。
【化１】
2006091488.tif 000034
（一般式（１）中、Ａ〜Ｄ及びＲ1〜Ｒ14は、それぞれ独立した置換基であり、水素原子、ハロゲン原子、炭素数１〜２０の置換又は非置換のアルキル基、炭素数１〜２０の置換又は非置換のハロゲン化アルキル基、炭素数１〜２０の置換又は非置換のアルコキシ基、炭素数６〜２０の置換又は非置換のアリール基、置換又は非置換のアミノ基、あるいは、Ｒ2〜Ｒ6のうちいずれか二つ及びＲ9〜Ｒ13のうちいずれか二つは、結合又は縮合して形成した炭素環構造であり、繰り返し数ａ〜ｄはそれぞれ独立した０〜４の整数、ｍ及びｎはそれぞれ独立した０〜３の整数である。）
【請求項２】
前記一般式（１）中のＡ、Ｂ、Ｃ及びＤのうち少なくとも二つが、炭素数６〜１５の置換又は非置換のアリール基であることを特徴とする請求項１に記載の画像形成装置。
【請求項３】
前記一般式（１）中のＲ2〜Ｒ6のうち少なくとも二つ、及び／又はＲ9〜Ｒ13のうち少なくとも二つが、炭素数１〜１０の置換又は非置換のアルキル基、炭素数１〜１０の置換又は非置換のアルコキシ基、あるいは結合又は縮合した炭素数３〜７の炭素環構造であることを特徴とする請求項１又は２に記載の画像形成装置。
【請求項４】
前記一般式（１）中のＲ2、Ｒ6、Ｒ9及びＲ13が、炭素数１〜６の置換又は非置換のアルキル基、あるいは炭素数１〜６の置換又は非置換のアルコキシ基であることを特徴とする請求項１〜３に記載の画像形成装置。
【請求項５】
前記正孔輸送剤の添加量を、前記結着樹脂１００重量部に対して、６０〜１００重量部の範囲内の値とすることを特徴とする請求項１〜４のいずれか一項に記載の画像形成装置。
【請求項６】
前記画像形成装置が、クリーナーレスタイプであることを特徴とする請求項１〜５に記載の画像形成装置。
【請求項７】
前記電子写真感光体が、ユニット化されたプロセスカートリッジとして備えられていることを特徴とする請求項１〜６に記載の画像形成装置。
【発明の詳細な説明】
【技術分野】
【０００１】
本発明は、除電レスタイプの画像形成装置に関し、特に、特定の正孔輸送剤を用いることにより、露光メモリが少ない電子写真感光体を備えた画像形成装置に関する。
【背景技術】
【０００２】
従来、画像形成装置に用いられる電子写真感光体として、電荷輸送剤（正孔輸送剤、電子輸送剤）、電荷発生剤、及び結着樹脂（バインダー樹脂）等の有機感光体材料からなる有機感光体が使用されている。かかる有機感光体は、従来の無機感光体に比べて、製造が容易であるとともに、感光体材料の選択肢が多様であることから、構造設計の自由度が高いという利点がある。
このような有機感光体材料のうち、所定の電荷移動度を有する電荷輸送剤として、下記一般式（２９）で表されるスチルベン誘導体を用いた電子写真感光体が知られている（例えば、特許文献１参照）。
【０００３】
【化１】
2006091488.tif 000002
【０００４】
（一般式（２９）中、Ｒ21、Ｒ22は、水素原子、ハロゲン原子、アルコキシ基、若しくは置換又は非置換のアルキル基、アリール基、又はアミノ基であり、Ｒ17、Ｒ18、Ｒ19及びＲ20のうち少なくとも二つは一般式（３０）を表し、Ｒ17、Ｒ18、Ｒ19及びＲ20のうち、一般式（３０）で表される基でない場合には、水素原子を表す。）
【０００５】
【化２】
2006091488.tif 000003
【０００６】
（一般式（３０）中、Ｒ23は水素原子、もしくは置換又は非置換のアルキル基又はアリール基を表し、Ｒ24及びＲ25は、各々独立的に、水素原子、もしくは置換又は非置換のアルキル基又はアリール基を表すが、Ｒ24及びＲ25の少なくとも一方は、置換又は非置換のアリール基を表す。）
【０００７】
また、特許文献２には導電性基体上に感光層を形成し、感光層が電荷発生剤としてのフタロシアニン系化合物、及び正孔輸送剤、電子輸送剤を結着樹脂中に含有し、フタロシニン系化合物の含有量が結着樹脂重量に対して０．１〜４重量％であり、感光層の膜厚が１０〜３５μｍであって、且つ、露光波長７８０ｎｍ、露光エネルギー１．０μＪ／ｃｍ2で測定した、プラス極性とマイナス極性の感度の絶対値差が５００Ｖ以下であることを特徴とする単層型電子写真感光体を使用した除電システムを有さない画像形成装置が開示されている。
【特許文献１】特開平７−３６２０３号（特許請求の範囲）
【特許文献２】特開２００１−３１２０７５号（特許請求の範囲）
【発明の開示】
【発明が解決しようとする課題】
【０００８】
しかしながら、特許文献１に記載されたスチルベン誘導体を含んだ電子写真感光体は主として積層型電子写真感光体への使用を考慮しており、そのため、積層型電子写真感光体の初期および環境特性の評価は為されているが、単層型電子写真感光体としての評価は為されていない。ここで、単層型電子写真感光体は、感光層に内部電荷が溜まり易いため、単層型電子写真感光体を用いた除電レスタイプの画像形成装置において露光メモリの発生を抑えることが困難であると考えられていた。したがって、特許文献１に記載されたスチルベン誘導体を含んだ単層型電子写真感光体を除電レスタイプの画像形成装置に適用することは検討されていなかった。
また、特許文献２に具体的に記載されたスチルベン誘導体は、共役平面が広く、電荷移動度を高めることができるが、分子末端のトリフェニルアミン構造に、ビニル基を含んだ置換基がないため、他の構成材料との相溶性が不十分であった。したがって、感光体内部での電荷の授受が効率的に行われず、内部電荷が残留しやすく、露光メモリの消去が不十分であるという問題が見られた。
【０００９】
そこで、本発明者らは、画像形成装置の単層型電子写真感光体に、特定のスチルベン誘導体を正孔輸送剤として用いることにより、露光メモリの発生を抑えることができるという事実を見出し、本発明を完成するに至った。
すなわち、本発明の目的は、露光メモリの発生を抑え、長時間にわたって鮮明な画像が得られる除電レスタイプの画像形成装置を提供することにある。
【課題を解決するための手段】
【００１０】
本発明によれば、単層型電子写真感光体の周囲に、帯電手段、露光手段、現像手段、及び、転写手段が配置され、除電レスタイプの画像形成装置において、かかる単層型電子写真感光体は、支持基体上に少なくとも電荷発生剤、正孔輸送剤、結着樹脂からなる感光層を備えるとともに、正孔輸送剤として、下記一般式（１）で表されるアミンスチルベン誘導体を含有することより、上述した問題を解決することができる。
【００１１】
【化３】
2006091488.tif 000004
【００１２】
（一般式（１）中、Ａ〜Ｄ及びＲ1〜Ｒ14は、それぞれ独立した置換基であり、水素原子、ハロゲン原子、炭素数１〜２０の置換又は非置換のアルキル基、炭素数１〜２０の置換又は非置換のハロゲン化アルキル基、炭素数１〜２０の置換又は非置換のアルコキシ基、炭素数６〜２０の置換又は非置換のアリール基、置換又は非置換のアミノ基、あるいは、Ｒ2〜Ｒ6のうちいずれか二つ及びＲ9〜Ｒ13のうちいずれか二つは、結合又は縮合して形成した炭素環構造であり、繰り返し数ａ〜ｄはそれぞれ独立した０〜４の整数、ｍ及びｎはそれぞれ独立した０〜３の整数である。）
【００１３】
また、本発明の画像形成装置を構成するにあたり、備えられる電子写真感光体の正孔輸送剤として、一般式（１）中のＡ、Ｂ、Ｃ及びＤのうち少なくとも二つが、炭素数６〜１５の置換又は非置換のアリール基であることが好ましい。
【００１４】
また、本発明の画像形成装置を構成するにあたり、備えられる電子写真感光体の正孔輸送剤として、一般式（１）中のＲ2〜Ｒ6のうち少なくとも二つ、及び／又はＲ9〜Ｒ13のうち少なくとも二つが、炭素数１〜１０の置換又は非置換のアルキル基、炭素数１〜１０の置換又は非置換のアルコキシ基、あるいは結合又は縮合した炭素数３〜７の炭素環構造であることが好ましい。
【００１５】
また、本発明の画像形成装置を構成するにあたり、備えられる電子写真感光体の正孔輸送剤として、一般式（１）中のＲ2、Ｒ6、Ｒ9及びＲ13が、炭素数１〜６の置換又は非置換のアルキル基、あるいは炭素数１〜６の置換又は非置換のアルコキシ基であることが好ましい。
【００１６】
また、本発明の画像形成装置を構成するにあたり、備えられる電子写真感光体の正孔輸送剤の添加量を、結着樹脂１００重量部に対して、６０〜１００重量部の範囲内の値とすることが好ましい。
【００１７】
また、本発明の画像形成装置を構成するにあたり、クリーニングレスタイプの画像形成装置であることが好ましい。
【００１８】
また、本発明の画像形成装置を構成するにあたり、電子写真感光体が、ユニット化されたプロセスカートリッジとして備えられていることが好ましい。
【発明の効果】
【００１９】
本発明の画像形成装置によれば、かかる画像形成装置に備える単層型電子写真感光体の正孔輸送剤として、一般式（１）で表されるアミンスチルベン誘導体を含むことにより、露光メモリの発生が少なく、長期間にわって鮮明な画像が得られる除電レスタイプの画像形成装置を提供することができる。
すなわち、一般式（１）で表されるアミンスチルベン誘導体は、分子末端のトリフェニルアミン構造に、所定の置換基を有するビニル基を導入することにより、立体障害が生じるため、結着樹脂への相溶性及び溶剤への溶解性を向上させることができる。
したがって、このようなアミンスチルベン誘導体を、電子写真感光体における正孔輸送剤として使用することにより、かかるアミンスチルベン誘導体を感光層中に均一に分散することができ、優れた感度特性及び帯電特性を得ることができ、メモリ電位が低下するため、鮮明な画像が得られる除電レスタイプの画像形成装置を提供することができる。
また、本発明の画像形装置は除電レスタイプのため、除電手段により感光体が劣化するおそれがないため、長期間にわたって鮮明な画像を提供することができる。
【００２０】
また、本発明の画像形成装置によれば、かかる画像形成装置に備える電子写真感光体の正孔輸送剤として、一般式（１）中のＡ、Ｂ、Ｃ及びＤのうち少なくとも二つが、炭素数６〜１５の置換又は非置換のアリール基であることにより、分子内共役が広がり、電荷移動度を高めることができる。
したがって、このようなアミンスチルベン誘導体を、電子写真感光体における正孔輸送剤として使用することにより、より優れた感度特性及び帯電特性を有した電子写真感光体を提供することができるため、露光メモリの発生を抑えることができ、鮮明な画像が得られる除電レスタイプの画像形成装置を提供することができる。
また、このような正孔輸送剤であれば、比較的高い収率で生産することができため、電子写真感光体の製造コスト、ひいては画像形成装置の製造コストを低下させることができる。
【００２１】
また、本発明の画像形成装置によれば、かかる画像形成装置に備える電子写真感光体の正孔輸送剤として、一般式（１）中のＲ2〜Ｒ6のうち少なくとも二つ、及び／又はＲ9〜Ｒ13のうち少なくとも二つが、所定の置換基であることにより、結着樹脂への相溶性、及び溶剤に対する溶解性を向上させることができ、電荷移動度を高めるとともに、結晶化をより効果的に防ぐことができる。
したがって、このような置換基を有するアミンスチルベン誘導体を、電子写真感光体における正孔輸送剤として使用することにより、より優れた感度特性及び帯電特性を有する電子写真感光体を提供することができるため、露光メモリの発生を抑えることができ、鮮明な画像が得られる除電レスタイプの画像形成装置を提供することができる。
【００２２】
また、本発明の画像形成装置によれば、かかる画像形成装置に備える電子写真感光体の正孔輸送剤として、一般式（１）中のＲ2、Ｒ6、Ｒ9及びＲ13が所定の置換基であることにより、結着樹脂への相溶性、及び溶剤に対する溶解性をさらに向上させることができ、電荷移動度を高めるとともに、結晶化をより効果的に防ぐことができる。
したがって、このような置換基を有するアミンスチルベン誘導体を、電子写真感光体における正孔輸送剤として使用することにより、より優れた感度特性及び帯電特性を有する電子写真感光体を提供することができるため、露光メモリの発生を抑えることができ、鮮明な画像が得られる除電レスタイプの画像形成装置を提供することができる。
【００２３】
また、本発明の画像形成装置によれば、電子写真感光体における正孔輸送剤の添加量を所定範囲内の値に制限することにより、正孔輸送剤の結晶化を有効に防ぐことができる。
したがって、このような置換基を有するアミンスチルベン誘導体を、電子写真感光体における正孔輸送剤として使用することにより、より優れた感度特性及び帯電特性を有する電子写真感光体を提供することができるため、露光メモリの発生を抑えることができ、鮮明な画像が得られる除電レスタイプの画像形成装置を提供することができる。
【００２４】
また、本発明の画像形成装置によれば、クリーナーレスタイプであることにより、構造を簡易化することができるとともに、電子写真感光体のクリーナー作業による機械的損傷を防止し、さらに長期間にわたって鮮明な画像を提供することができる。
すなわち、クリーニング装置によって電子写真感光体が磨耗しないので、電子写真感光体の感度を長期間にわたって維持することができるため、さらに長期間にわたって鮮明な画像が得られる除電レスタイプの画像形成装置を提供することができる。
【００２５】
また、本発明の画像形成装置によれば、電子写真感光体が、ユニット化されたプロセスカートリッジとして備えられていることにより、さらに取り扱いが容易となる。
すなわち、電子写真感光体の感度特性等が劣化した場合に、電子写真感光体を、プロセスカートリッジとして容易かつ迅速に交換することができる。
【発明を実施するための最良の形態】
【００２６】
以下、本発明の画像形成装置に関する実施の形態の一例を、適宜図面を参照しながら、具体的に説明する。
【００２７】
[第１の実施形態]
第１の実施形態は、単層型電子写真感光体の周囲に、帯電手段、露光手段、現像手段、及び、転写手段が配置され、除電レスタイプの画像形成装置であり、当該単層型電子写真感光体として、支持基体上に少なくとも電荷発生剤、正孔輸送剤、結着樹脂からなる感光層を備えるとともに、当該正孔輸送剤として、下記一般式（１）で表されるアミンスチルベン誘導体を含有することを特徴とする画像形成装置である。
なお、一般式（１）中、Ａ〜Ｄ、Ｒ1〜Ｒ14、ａ〜ｄ、ｍ及びｎは、上述した内容と同様である。
【００２８】
【化４】
2006091488.tif 000005
【００２９】
１．概略構成
ここで、本発明の画像形成装置の実施形態の一例の概略構成を図１に示す。
すなわち、図１に示すように、この例の画像形成装置７は、電子写真感光体１（以下、単に、感光体と称する場合がある。）を備えるとともに、当該電子写真感光体１の周囲に、帯電工程を実施するための帯電器２、露光工程を実施するための露光光源３、現像工程を実施するための現像器４、転写工程を実施するための転写器５、及び紙粉を回収するためのクリーニングブラシ６を備えていることが好ましい。
また、図１に示される画像形成装置は、除電工程を実施するための除電器を実質的に備えていなければ良く、例えば、所望により、除電工程がオン・オフ制御できるものであれば、除電器が備えられている場合であっても、本発明の画像形成装置に含めることができる。
【００３０】
そして、感光体１において、特定のアミンスチルベン誘導体を正孔輸送剤として、使用することにより、感光体の電荷移動度が高く、かつ均一となって、感度特性が優れるため露光後に除電を行わなくても、帯電工程において露光メモリの発生を抑えることができる。
さらに、本発明の除電レスタイプの画像形成装置７の場合、より小型化するために画像形成装置７に図示しないクリーニングブレードを備えず、いわゆるクリーナーレスタイプの画像形成装置とすることも好ましい。
なお、本発明における画像形成装置とは、より具体的には、複写機やレーザービームプリンター、ＣＲＴプリンター、ＬＥＤプリンター、液晶プリンター等のプリンター、及びレーザー製版等が典型的である。
【００３１】
２．動作
本発明の除電レスタイプの画像形成装置７による画像形成動作は、以下のようにして行われる。すなわち、図１に示すように、感光体１は、矢印の方向に一定速度で回転しており、感光体１の表面で、次の順に電子写真プロセスが行われることになる。
より詳細には、帯電器２により、感光体１が全面的に帯電され、次いで、露光光源３によって、印字パターンが露光される。次いで、現像器４によって、印字パターンに対応して、トナー現像され、さらに、転写器５によって、図示しない転写材（紙）へのトナーの転写が行われる。そして、最後に、感光体１に残った余分な紙粉に対して、クリーニング装置６による除去が行われる。
【００３２】
３．電子写真感光体
また、本発明の画像形成装置は単層型電子写真感光体を備えることを特徴とする。
この理由は、正負いずれの帯電性にも使用できること、構造が簡単で製造が容易であること、感光体層を形成する際の被膜欠陥を抑制できることから、層間の界面が少なく、光学的特性を向上できるためである。
【００３３】
３−１  単層型感光体
（１）基本的構成
図２（ａ）に示すように、単層型感光体１０は、導電性基体１２上に単一の感光体層１４を設けたものである。
この感光体層は、例えば、一般式（１）で表されるアミンスチルベン誘導体（正孔輸送剤）と、電荷発生剤と、結着樹脂と、さらに必要に応じて電子輸送剤、レベリング剤等を適当な溶媒に溶解又は分散させ、得られた塗布液を導電性基体上に塗布し、乾燥させることで形成することができる。かかる単層型感光体は、単独の構成で正負いずれの帯電型にも適用可能であるとともに、層構成が簡単であって、生産性に優れているという特徴がある。
【００３４】
また、得られた単層型感光体は、一般式（１）で表されるアミンスチルベン誘導体を含んでいることから、残留電位が低下しており、所定感度を有しているという特徴がある。
さらに、単層型感光体の感光体層に、電子輸送剤を含有させる場合には、電荷発生剤と正孔輸送剤との電子の授受が効率よく行われるようになり、感度等がより安定する傾向が見られる。
また、単層型感光体の構成に関して、図２（ｂ）に示すように、導電性基体１２と感光体層１４との間に、感光体の特性を阻害しない範囲でバリア層１６が形成されている単層型感光体１０´でもよい。また、図２（ｃ）に示すように、感光体層１４の表面には、保護層１８が形成されていてもよい単層型感光体１０´´でもよい。
【００３５】
（２）正孔輸送剤
（２）−１  種類
正孔輸送剤として、一般式（１）で表されるアミンスチルベン誘導体を含有することを特徴とする。
この理由は、正孔輸送剤として、このように分子末端のトリフェニルアミンに置換基を有するビニル基を導入したアミンスチルベン誘導体を使用することにより、立体障害が生じるため、結着樹脂への相溶性及び溶剤への溶解性を向上させることができるためである。
したがって、このようなアミンスチルベン誘導体を、電子写真感光体における電荷輸送剤（正孔輸送剤）として使用することにより、かかるアミンスチルベン誘導体を感光層中に均一に分散することができ、優れた感度特性及び帯電特性を有する電子写真感光体を提供することができるため、鮮明な画像が得られる除電レスタイプの画像形成装置を提供することができる。
また、分子末端に特定構造が導入されたアミンスチルベン誘導体を使用することにより、感度特性をさらに向上できるばかりでなく、機械的特性や成膜性についても向上することができるため、長期間にわたって、感度特性を維持できる電子写真感光体を提供することができるため、長期間にわたって、鮮明な画像が得られる除電レスタイプの画像形成装置を提供することができる。
【００３６】
また、かかるアミンスチルベン誘導体のＡ〜Ｄのうち少なくとも二つが、炭素数６〜１５の置換又は非置換のアリール基であることが好ましく、より具体的には、下記一般式（２）で表されるアミンスチルベン誘導体であることがより好ましい。
この理由は、正孔輸送剤として、かかるアミンスチルベン誘導体が下記一般式（２）で表される構造であることにより、分子内共役が両端に均等に広がり、電荷移動度をさらに高めることができるとともに、このような構造であれば、比較的導入が容易であるため、所定のアミンスチルベン誘導体を、比較的高い収率で生産することができるためである。
したがって、このようなアミンスチルベン誘導体を、電子写真感光体における電荷輸送剤（正孔輸送剤）として使用することにより、かかるアミンスチルベン誘導体を感光層中に均一に分散することができ、優れた感度特性及び帯電特性を有する電子写真感光体を提供することができるため、鮮明な画像が得られる除電レスタイプの画像形成装置を提供することができる。
【００３７】
【化５】
2006091488.tif 000006
【００３８】
（一般式（２）中、Ｂ、Ｄ、Ｒ1〜Ｒ14、ａ〜ｄ、ｍ及びｎは、一般式（１）中のＢ、Ｄ、Ｒ1〜Ｒ14、ａ〜ｄ、ｍ及びｎと同様の内容であり、Ｒ15及びＲ16は、それぞれ独立した置換基であり、水素原子、ハロゲン原子、炭素数１〜２０の置換又は非置換のアルキル基、炭素数１〜２０の置換又は非置換のハロゲン化アルキル基、炭素数１〜２０の置換又は非置換のアルコキシ基、炭素数６〜２０の置換又は非置換のアリール基、置換又は非置換のアミノ基、あるいは、複数のＲ15及びＲ16のうちいずれか二つは、結合又は縮合して形成した炭素環構造であり、繰り返し数ｅ及びｆはそれぞれ独立した０〜４の整数である。）
【００３９】
また、かかるアミンスチルベン誘導体のＲ2〜Ｒ6のうち少なくとも二つ、及び／又はＲ9〜Ｒ13のうち少なくとも二つが、それぞれ炭素数１〜１０の置換又は非置換のアルキル基、炭素数１〜１０の置換又は非置換のアルコキシ基、あるいは結合又は縮合した炭素数３〜７の炭素環構造であることが好ましい。さらに、上述したＲ2〜Ｒ6のうち少なくとも二つ、及び／又はＲ9〜Ｒ13のうち少なくとも二つが、炭素数１〜６の置換又は非置換のアルキル基、炭素数１〜６の置換又は非置換のアルコキシ基、あるいは結合又は縮合した炭素数４〜５の炭素環構造であることがより好ましい。
この理由は、結着樹脂への相溶性、及び溶剤に対する溶解性を向上させることができ、電荷移動度を高めるとともに、結晶化をより効果的に防ぐことができるためである。
したがって、このようなアミンスチルベン誘導体を、電子写真感光体における電荷輸送剤（正孔輸送剤）として使用することにより、かかるアミンスチルベン誘導体を感光層中に均一に分散することができ、優れた感度特性及び帯電特性を有する電子写真感光体を提供することができるため、鮮明な画像が得られる除電レスタイプの画像形成装置を提供することができる。
【００４０】
また、かかるアミンスチルベン誘導体のＲ2、Ｒ6、Ｒ9及びＲ13が、炭素数１〜６の置換又は非置換のアルキル基、炭素数１〜６の置換又は非置換のアルコキシ基であることが好ましい。
この理由は、結着樹脂への相溶性、及び溶剤に対する溶解性を向上させることができ、電荷移動度を高めるとともに、結晶化をより効果的に防ぐことができるためである。
したがって、このようなアミンスチルベン誘導体を、電子写真感光体における電荷輸送剤（正孔輸送剤）として使用することにより、かかるアミンスチルベン誘導体を感光層中に均一に分散することができ、優れた感度特性及び帯電特性を有する電子写真感光体を提供することができるため、鮮明な画像が得られる除電レスタイプの画像形成装置を提供することができる。
【００４１】
また、かかるアミンスチルベン誘導体の正孔移動度が１.０×１０-4ｃｍ2/Ｖ・ｓｅｃ以上であることが好ましい。
この理由は、かかるアミンスチルベン誘導体の正孔移動度がある一定の値以上であることにより、かかるアミンスチルベン誘導体を含んだ電子写真感光体が高い感度特性を維持できることを推定することができるためである。
したがって、このようなアミンスチルベン誘導体を、電子写真感光体における電荷輸送剤（正孔輸送剤）として使用することにより、かかるアミンスチルベン誘導体を感光層中に均一に分散することができ、優れた感度特性及び帯電特性を有する電子写真感光体を提供することができるため、鮮明な画像が得られる除電レスタイプの画像形成装置を提供することができる。
【００４２】
（２）−２  具体例
一般式（１）で表されるアミンスチルベン誘導体の具体例として、下記構造式（３）〜（１３）で表されるアミンスチルベン誘導体（ＨＴＭ−Ａ〜Ｋ）を示す。
【００４３】
【化６】
2006091488.tif 000007
【００４４】
【化７】
2006091488.tif 000008
【００４５】
【化８】
2006091488.tif 000009
【００４６】
【化９】
2006091488.tif 000010
【００４７】
【化１０】
2006091488.tif 000011
【００４８】
【化１１】
2006091488.tif 000012
【００４９】
【化１２】
2006091488.tif 000013
【００５０】
【化１３】
2006091488.tif 000014
【００５１】
【化１４】
2006091488.tif 000015
【００５２】
【化１５】
2006091488.tif 000016
【００５３】
【化１６】
2006091488.tif 000017
【００５４】
また、従来公知の正孔輸送剤を併用することも好ましい。かかる正孔輸送剤としては、例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物や、縮合多環式化合物が挙げられる。
【００５５】
（２）−３  添加量
また、正孔輸送剤の添加量に関し、結着樹脂１００重量部に対して、６０〜１００重量部の範囲内の値とすることが好ましい。
この理由は、かかる正孔輸送剤の添加量が６０重量部未満の値になると、感度が低下して、実用上の弊害が生じる場合があるためである。一方、かかる正孔輸送剤の添加量が１００重量部を超えた値になると、正孔輸送剤が結晶化しやすくなり、感光体として適正な膜が形成されない場合があるためである。
したがって、かかる正孔輸送剤の添加量を７０〜９０重量部の範囲内の値とすることがより好ましい。
【００５６】
（３）電子輸送剤
（３）−１  種類
電子輸送剤の種類としては、キノン誘導体を含むことが好ましい。例えば、ナフトキノン誘導体、ジフェノキノン誘導体、アゾキノン誘導体等が挙げられる。
この理由は、電子輸送剤として、特定の化合物を使用することにより、電子受容性に優れており、電子の移動を効率よく行うことができ、また電荷発生剤との相溶性が優れていることから、感度特性に優れた電子写真感光体を提供することができるためである。
したがって、このような化合物を、電子写真感光体における電荷輸送剤（電子輸送剤）として使用することにより、優れた感度特性を有する電子写真感光体を提供することができるため、鮮明な画像が得られる除電レスタイプの画像形成装置を提供することができる。
【００５７】
（３）−２  具体例
また、電子輸送剤の具体例として、下記式（１４）〜（１９）で表される化合物（ＥＴＭ−Ａ〜ＥＴＭ−Ｆ）が挙げられる。
【００５８】
【化１７】
2006091488.tif 000018
【００５９】
【化１８】
2006091488.tif 000019
【００６０】
【化１９】
2006091488.tif 000020
【００６１】
【化２０】
2006091488.tif 000021
【００６２】
【化２１】
2006091488.tif 000022
【００６３】
【化２２】
2006091488.tif 000023
【００６４】
また、従来公知の電子輸送剤を単独使用したり、併用したりすることも好ましい。かかる電子輸送剤の種類としては、ジフェノキノン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の電子受容性を有する種々の化合物が挙げられ、単独１種又は２種以上をブレンドして使用してもよい。
また、これらの電子輸送剤のうち、電界強度が５×１０5ｖ／ｃｍにおける電子移動度が１．０×１０-8ｃｍ2／Ｖ・ｓｅｃ以上である化合物がより好ましい。
【００６５】
（３）−３  添加量
また、電子写真感光体を構成するにあたり、結着樹脂１００重量部に対して、電子輸送剤の添加量を、１０〜１００重量部の範囲内の値とすることが好ましい。
この理由は、かかる複数の電子輸送剤の添加量が１０重量部未満の値になると、感度が低下して、実用上の弊害が生じる場合があるためである。一方、かかる複数の電子輸送剤の添加量が１００重量部を超えた値になると、電子輸送剤が結晶化しやすくなり、感光体として適正な膜が形成されない場合があるためである。
したがって、電子輸送剤の添加量を、結着樹脂１００重量部に対して、２０〜８０重量部の範囲内の値とすることがより好ましい。
【００６６】
なお、電子輸送剤の添加量を定めるにあたり、前述した正孔輸送剤の添加量を考慮することが好ましい。より具体的には、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．５〜１．２５の範囲内の値とすることがより好ましい。
【００６７】
（４）電荷発生剤
（４）−１  種類
本発明の電子写真感光体に使用される電荷発生剤としては、無金属フタロシアニン（τ型又はｘ型）、チタニルフタロシアニン（α型又はＹ型）、ヒドロキシガリウムフタロシアニン（Ｖ型）、及びクロロガリウムフタロシアニン（II型）からなる群から選択される少なくとも一つの化合物を含むことが好ましい。
この理由は、電荷発生剤の種類を特定することにより、正孔輸送剤及び電子輸送剤を併用した場合に、感度特性、電気特性及び安定性等がより優れた電子写真感光体を提供することができるためである。
したがって、このような化合物を、電子写真感光体における電荷発生剤として使用することにより、優れた感度特性、電気特性及び安定性等を有する電子写真感光体を提供することができるため、長期間にわたって鮮明な画像が得られる除電レスタイプの画像形成装置を提供することができる。
【００６８】
（４）−２  具体例
これらの電荷発生剤のうち、具体的に、下記式（２０）〜（２３）で表されるフタロシアニン系顔料（ＣＧＭ−Ａ〜ＣＧＭ−Ｄ）を使用することがより好ましい。
【００６９】
【化２３】
2006091488.tif 000024
【００７０】
【化２４】
2006091488.tif 000025
【００７１】
【化２５】
2006091488.tif 000026
【００７２】
【化２６】
2006091488.tif 000027
【００７３】
また、従来公知の電荷発生剤を使用することも好ましい。かかる電荷発生剤の種類としては、オキソチタニルフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤料等の一種単独又は二種以上の混合物が挙げられる。
【００７４】
（４）−３  添加量
また、電荷発生剤の添加量を、結着樹脂１００重量部に対して、０．２〜４０重量部の範囲内の値とすることが好ましい。
この理由は、かかる複数の電荷発生剤の添加量が０．２重量部未満の値になると、量子収率を高める効果が不十分となり、電子写真感光体の感度、電気特性、安定性等を向上させることができなくなるためである。一方、かかる複数の電荷発生剤の添加量が４０重量部を超えた値になると、赤色及び赤外ないし近赤外領域に吸収波長を有する光に対する吸光係数が低下して、感光体の感度、電気特性、安定性等がそれに伴い低下する場合があるためである。
したがって、電荷発生剤の添加量を、結着樹脂１００重量部に対して、０．５〜２０重量部の範囲内の値とすることがより好ましい。
【００７５】
また、本発明で用いられる電荷発生剤のうち、式（２１）で表される化合物（ＣＧＭ−Ｂ）を用いる場合には、下記式（２４）で表される分散補助剤（例えば、Ｃ．ＩＰｉｇｍｅｎｔＯｒａｎｇｅ１６）を添加してもよい。
この理由は、かかる電荷発生剤（ＣＧＭ−Ｂ）と分散補助剤（Ｃ．ＩＰｉｇｍｅｎｔＯｒａｎｇｅ１６）をあわせて用いることにより、塗工溶液中でのＣＧＭ−Ｂの分散性を向上させ、塗工溶液のポットライフを長くすることができるためである。
【００７６】
なお、式（２４）で表される分散補助剤を使用する場合、その添加量を、全電荷発生剤１００重量部に対して、３０〜２００重量部の範囲内の値とすることが好ましい。
この理由は、かかる分散補助剤の添加量が３０重量部未満の値になると、溶剤及び結着樹脂への溶解性が不十分になり、感光体として適正な膜が製造されないためである。一方、かかる分散補助剤が２００重量部を超えると、かかる電荷発生剤の量子収率を高める効果が不十分となり、電子写真感光体の感度特性、電気特性、及び安定性等を向上させることができなくなるためである。
【００７７】
【化２７】
2006091488.tif 000028
【００７８】
（５）結着樹脂
（５）−１  種類
電荷発生剤等を分散させるための結着樹脂としては、例えば、ビスフェノールＺ型、ビスフェノールＺＣ型、ビスフェノールＣ型、ビスフェノールＡ型等のポリカーボネート樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の一種単独又は二種以上の組み合わせが使用可能である。
【００７９】
（５）−２  具体例
これらの結着樹脂のうち、具体的に、下記式（２５）で表される結着樹脂（Ｒｅｓｉｎ−Ａ）を使用することがより好ましい。
【００８０】
【化２８】
2006091488.tif 000029
【００８１】
（６）添加剤
また、感光体層には、上記各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光体層の感度を向上させるために、例えばテルフェニル、ハロナフトキノン類、アセナフチレン等の公知の増感剤を電荷発生剤と併用してもよい。
【００８２】
（７）膜厚
また、単層型感光体における感光体層の厚さは、通常、５〜１００μｍの範囲内の値であり、好ましくは１０〜５０μｍの範囲内の値である。
【００８３】
（８）導電性基体
そして、このような感光体層が形成される導電性基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、これらの金属が蒸着又はラミネートされたプラスチック材料、カーボンブラック等の導電性微粒子が分散されてなるプラスッチック材料、ヨウ化アルミニウム、酸化スズ、酸化インジウム等で被覆されたガラス等があげられる。
また、導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。
【００８４】
（９）溶剤
分散液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル,ジオキサン、ジオキソラン等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独1種又は２種以上を混合して用いられる。
さらに、電荷輸送剤や電荷発生剤の分散性、感光体層表面の平滑性を良くするために界面活性剤、レベリング剤等を使用してもよい。
【００８５】
（１０）製造方法
感光体層を塗布の方法により形成する場合には、例示の電荷発生剤、電荷輸送剤、結着樹脂等を適当な溶剤とともに、公知の方法、例えばロールミル、ボールミル、アトライタ、ペイントシェーカー、超音波分散機等を用いて分散混合して分散液を調整し、これを公知の手段により塗布して乾燥させればよい。
【００８６】
４．その他
帯電器、露光器、現像器、転写器、クリーニング装置等は従来公知の手段を使用することが可能である。
また、電子写真感光体がユニット化されたプロセスカートリッジを備えることが好ましい。すなわち、電子写真感光体以外に、帯電器、露光器、現像器、転写器、クリーニング装置等の構成要素のうちいくつかを、ユニット化して構成したプロセスカートリッジである。このようなプロセスカートリッジであれば、取り扱いが容易となって、電子写真感光体の感度特性等が劣化した場合に、電子写真感光体を含めて、容易かつ迅速に交換することができる。
【実施例】
【００８７】
［実施例１］
（１）電子写真感光体の作成
電荷発生剤として、式（２０）で表されるＸ型無金属フタロシアニン（ＣＧＭ−Ａ）を２．８重量部と、正孔輸送剤として、式（３）で表されるアミンスチルベン誘導体（ＨＴＭ−Ａ）を８０重量部と、電子輸送性剤料として、式（１４）で表されるナフトキノン誘導体（ＥＴＭ−Ａ）を３５重量部と、結着樹脂として、式（２５）で表される粘度平均分子量が３０，０００のポリカーボネート樹脂（Ｒｅｓｉｎ−Ａ）を１００重量部と、溶媒としてのテトラヒドロフラン８００重量部と、を収容した後、ボールミルにて、１時間混合分散させ、塗布液を作成した。
得られた塗布液を、直径３０ｍｍで、長さ２５４ｍｍ、アルミニウム素管に塗布した。その後、１３０℃、３０分間の条件で熱風乾燥して、膜厚３０μｍの単層型感光体層を有する電子写真感光体を得た。
【００８８】
（２）評価
（２）−１  画像評価
得られた電子写真感光体を、除電ランプを取り除いたマルチファンクションプリンタＡｎｔｉｃｏ４０に搭載した。次いで、図３に示すメモリ画像評価用原稿を、Ａ４紙、１万枚の条件で、連続印刷を行い、下記基準に準じて、画像評価を実施した。得られた結果を表１に示す。
◎：グレー部に露光メモリの発生が目視にて全く観察されない。
○：グレー部に露光メモリの発生が目視にてほとんど観察されない。
△：グレー部に露光メモリの発生が目視にて少々観察される。
×：グレー部に露光メモリの顕著な発生が目視にて観察される。
【００８９】
（２）−２  露光メモリ電位の測定
得られた電子写真感光体を、除電ランプを取り除いたマルチファンクションプリンタＡｎｔｉｃｏ４０（京セラミタ（株）製）に搭載した後、表面電位が７００Ｖになるように帯電させて、未露光時の帯電工程後の表面電位（Ｖ01）および露光時の次帯電工程後の表面電位（Ｖ02）を測定し、その差を露光メモリ電位（Ｖ01−Ｖ02）とした。得られた結果を表１に示す。
【００９０】
（２）−３  結晶性評価
得られた電子写真感光体の外観を目視にて観察し、下記基準に準じて結晶性評価を実施した。得られた結果を表１に示す。
◎：結晶化が全く見られない。
○：結晶化はほとんど見られない。
△：わずかな結晶化が見られるが、実使用上の問題は無い。
×：顕著な結晶化が見られる。
【００９１】
［実施例２〜１１］
実施例２〜１１は、実施例１で使用した正孔輸送剤としての式（３）で表されるアミンスチルベン（ＨＴＭ−Ａ）のかわりに、上述した式（４）〜（１３）で表される化合物（ＨＴＭ−Ｂ〜Ｋ）をそれぞれ使用したほかは、実施例１と同様に単層型感光体を作成して、評価した。
【００９２】
［比較例１〜３］
比較例１〜３においては、実施例１で使用した正孔輸送剤として、式（３）で表されるアミンスチルベン誘導体（ＨＴＭ−Ａ）のかわりに下記式（２６）〜（２８）で表されるトリフェニルアミン誘導体（ＨＴＭ−Ｌ〜Ｎ）を使用したほかは、実施例１と同様に電子写真感光体を作成して、評価した。
【００９３】
【化２９】
2006091488.tif 000030
【００９４】
【化３０】
2006091488.tif 000031
【００９５】
【化３１】
2006091488.tif 000032
【００９６】
【表１】
2006091488.tif 000033
【産業上の利用可能性】
【００９７】
以上詳述したように、本発明の画像形成装置において、電子写真感光体の正孔輸送剤として、特定構造のアミンスチルベン誘導体を使用していることにより、露光メモリの発生を抑え、長時間にわたって鮮明な画像が得られる除電レスタイプの画像形成装置を提供することができるようになった。
【図面の簡単な説明】
【００９８】
【図１】除電レスタイプの画像形成装置を説明するために供する図である。
【図２】（ａ）〜（ｃ）は、単層型感光体の基本構造及び変形構造を説明するために供する図である。
【図３】メモリ露光量を測定するための画像評価用原稿を説明するために供する図である。
【符号の説明】
【００９９】
１：電子写真感光体
２：帯電手段
３：露光手段
４：現像手段
５：転写手段
６：クリーニング手段
７：画像形成装置
１０：単層型感光体
１２：導電性基体
１４：感光体層
１６：バリア層
１８：保護層
５０：メモリ画像評価用原稿
５１：白色部
５２：黒色部
５３：グレー部
【図１】
2006091488.tif 000036
【図２】
2006091488.tif 000037
【図３】
2006091488.tif 000038